(57)【要約】【課題】カラーペーパーのシアン色発色の分光感度にマッチングした高輝度発光可能な、耐久性に優れ、素子作製の簡便性に優れた発光素子を提供する。【解決手段】λｍａｘが６５０ｎｍより長波の発光を有する赤色発光金属錯体を含有する発光素子。【選択図】　なし【特許請求の範囲】
【請求項１】
一対の電極間に、発光層を含む少なくとも一層の有機層を有する発光素子であって、該発光層に、λｍａｘが６５０ｎｍより長波の発光を有する赤色発光金属錯体を含有することを特徴とする発光素子。
【請求項２】
一対の電極間に、発光層を含む少なくとも一層の有機層を有する発光素子であって、該発光層に、下記一般式（Ｉ）で表される部分構造を有する金属錯体を含むことを特徴とする発光素子。
一般式（Ｉ）
【化１】
2004087390.tif 000011
式中、Ｘ１１は酸素原子、硫黄原子またはＮ−ＲＸ１を表し、Ｙ１１は酸素原子、硫黄原子またはＮ−ＲＹ１を表し、Ｒ、Ｒ１３〜Ｒ１９、ＲＸ１、ＲＹ１は同一または異なっていても良く、それぞれ水素原子または置換基を表す。Ｍは錯体を形成する金属イオンを表す。
【請求項３】
下記一般式（ＩＩ）で表される金属錯体を含むことを特徴とする請求項２記載の発光素子。
一般式（ＩＩ）
【化２】
2004087390.tif 000012
式中、Ｘ１１は酸素原子、硫黄原子またはＮ−ＲＸ１を表し、Ｙ１１は酸素原子、硫黄原子またはＮ−ＲＹ１を表し、Ｒ、Ｒ１３〜Ｒ１９、ＲＸ１、ＲＹ１は同一または異なっていても良く、それぞれ水素原子または置換基を表す。Ｍは錯体を形成する金属イオンを表す。Ｌは二座配位子を表し、ｍ１は０〜３の整数を表し、ｎ１は１〜３の整数を表す。
【請求項４】
下記一般式（ＩＩＩ）で表される金属錯体を含むことを特徴とする請求項３記載の発光素子。
一般式（ＩＩＩ）
【化３】
2004087390.tif 000013
式中、Ｘ１１は酸素原子、硫黄原子またはＮ−ＲＸ１を表し、Ｙ１１は酸素原子、硫黄原子またはＮ−ＲＹ１を表し、Ｒ１１〜Ｒ１９、ＲＸ１、ＲＹ１、Ｒ２１、Ｒ２２は同一または異なっていても良く、それぞれ水素原子または置換基を表す。Ｍは錯体を形成する金属イオンを表す。Ｘ２１、Ｙ２１は同一または異なっても良く、酸素原子、硫黄原子またはＮ−Ｒｘ２を表し、Ｒｘ２は水素原子または置換基を表す。ｍ２は０〜３、ｎ２は１〜３の整数を表す。
【請求項５】
下記一般式（ＩＶ）で表される金属錯体を含むことを特徴とする請求項３記載の発光素子。
一般式（ＩＶ）
【化４】
2004087390.tif 000014
式中、Ｘ１１は酸素原子、硫黄原子またはＮ−ＲＸ１を表し、Ｙ１１は酸素原子、硫黄原子またはＮ−ＲＹ１を表し、Ｒ１１〜Ｒ１９、ＲＸ１、ＲＹ１、Ｒ３１、Ｒ３２、Ｒ３３は同一または異なっていても良く、それぞれ水素原子または置換基を表す。Ｍは錯体を形成する金属イオンを表す。Ｘ３１、Ｙ３１は同一または異なっても良く、酸素原子、硫黄原子またはＮ−Ｒｘ３を表し、Ｒｘ３は水素原子または置換基を表す。ｍ３は０〜３の整数、ｎ３は１〜３の整数を表す。
【発明の詳細な説明】
【０００１】
【発明の属する技術分野】
本発明は、電気エネルギーを光に変換して発光する発光素子に関する。本発明の発光素子は特に有機電解発光素子（ＥＬ素子）として好適に利用できる。
【０００２】
今日、多様な発光素子の研究開発が活発に行われているが、その中で有機電界発光（ＥＬ）素子は、超薄型・軽量性、高速応答性、広視野角性、低電圧駆動などの特長を有しており、有望な発光素子として注目されている。一般に有機ＥＬ素子は、発光層及び該層を挟んだ一対の対向電極から構成されており、陰極から注入された電子と陽極から注入された正孔が再結合し、生成した励起子からの発光を利用するものである。
【０００３】
現在、低電圧で高輝度に発光する有機ＥＬ素子はＴａｎｇらにより示された積層構造を有するものである（非特許文献１参照）。この素子は電子輸送兼発光材料と正孔輸送材料を積層させることにより高輝度の緑色発光を得ており、６〜７Ｖの直流電圧で、輝度は数千ｃｄ／ｍ２まで達している。しかし、フルカラーディスプレイ、光源としての利用を考えると、実用上は三原色あるいは白色発光が必要であるが、上記素子では発光材料として８−キノリノールのアルミニウム錯体を用いており、発光色は緑色に限られるため、他の発光色の発光素子の開発が望まれ、これまで緑色より長波に発光するものとして４−（ジシアノメチレン）−２−メチル−（４−ジメチルアミノスチリル）−４Ｈ−ピラン（ＤＣＭ）やその誘導体、ナイルレッド誘導体、Ｅｕ（ＩＩＩ）錯体などの発光材料が開発されている。また、最近、ディスプレイ用途の赤色純度を満足されるものが見いだされつつある（例えば、特許文献１参照）。写真用カラーペーパーの露光光源としての使用を考えた場合、シアン色の分光感度領域はかなり長波である。マゼンタ色の混色を押さえ、感度が低いシアン色を十分発色させるためには、ディスプレイ用赤色発光材料より長波発光する発光素子の開発が望まれる。
【０００４】
【非特許文献１】
アプライド　フィジックス　レターズ、１９８７年、５１巻、９１３頁
【特許文献１】
特開２００２−８０８４２号公報
【０００５】
【発明が解決しようとする課題】
第一の目的は、カラーペーパーのシアン色発色の分光感度にマッチングした高輝度発光可能な発光素子を提供することにある。
第二の目的は、耐久性に優れた素子を提供することにある。
第三の目的は、素子作製の簡便性に優れた素子を提供することにある。
【０００６】
【課題を解決するための手段】
この課題は下記手段によって達成された。
［１］一対の電極間に、発光層を含む少なくとも一層の有機層を有する発光素子であって、該発光層に、λｍａｘが６５０ｎｍより長波の発光を有する赤色発光金属錯体を含有することを特徴とする発光素子。
［２］一対の電極間に、発光層を含む少なくとも一層の有機層を有する発光素子であって、該発光層に、下記一般式（Ｉ）で表される部分構造を有する金属錯体を含むことを特徴とする発光素子。
一般式（Ｉ）
【０００７】
【化５】
2004087390.tif 000002
【０００８】
式中、Ｘ１１は酸素原子、硫黄原子またはＮ−ＲＸ１を表し、Ｙ１１は酸素原子、硫黄原子またはＮ−ＲＹ１を表し、Ｒ、Ｒ１３〜Ｒ１９、ＲＸ１、ＲＹ１は同一または異なっていても良く、それぞれ水素原子または置換基を表す。Ｍは錯体を形成する金属イオンを表す。
［３］下記一般式（ＩＩ）で表される金属錯体を含むことを特徴とする上記［２］記載の発光素子。
一般式（ＩＩ）
【０００９】
【化６】
2004087390.tif 000003
【００１０】
式中、Ｘ１１は酸素原子、硫黄原子またはＮ−ＲＸ１を表し、Ｙ１１は酸素原子、硫黄原子またはＮ−ＲＹ１を表し、Ｒ、Ｒ１３〜Ｒ１９、ＲＸ１、ＲＹ１は同一または異なっていても良く、それぞれ水素原子または置換基を表す。Ｍは錯体を形成する金属イオンを表す。Ｌは二座配位子を表し、ｍ１は０〜３の整数を表し、ｎ１は１〜３の整数を表す。なお、Ｘ１１　、Ｙ１１　、Ｒ、Ｒ１３〜Ｒ１９　、Ｍは一般式（Ｉ）におけると同義である。
［４］下記一般式（ＩＩＩ）で表される金属錯体を含むことを特徴とする上記［３］記載の発光素子。
一般式（ＩＩＩ）
【００１１】
【化７】
2004087390.tif 000004
【００１２】
式中、Ｘ１１は酸素原子、硫黄原子またはＮ−ＲＸ１を表し、Ｙ１１は酸素原子、硫黄原子またはＮ−ＲＹ１を表し、Ｒ１１〜Ｒ１９、ＲＸ１、ＲＹ１、Ｒ２１、Ｒ２２は同一または異なっていても良く、それぞれ水素原子または置換基を表す。Ｍは錯体を形成する金属イオンを表す。Ｘ２１、Ｙ２１は同一または異なっても良く、酸素原子、硫黄原子またはＮ−Ｒｘ２を表し、Ｒｘ２は水素原子または置換基を表す。ｍ２は０〜３、ｎ２は１〜３の整数を表す。なお、Ｘ１１　、Ｙ１１　、Ｒ１１〜Ｒ１９　、Ｍは一般式（Ｉ）におけると同義である。
［５］　下記一般式（ＩＶ）で表される金属錯体を含むことを特徴とする上記［３］記載の発光素子。
一般式（ＩＶ）
【００１３】
【化８】
2004087390.tif 000005
【００１４】
式中、Ｘ１１は酸素原子、硫黄原子またはＮ−ＲＸ１を表し、Ｙ１１は酸素原子、硫黄原子またはＮ−ＲＹ１を表し、Ｒ１１〜Ｒ１９、ＲＸ１、ＲＹ１、Ｒ３１、Ｒ３２、Ｒ３３は同一または異なっていても良く、それぞれ水素原子または置換基を表す。Ｍは錯体を形成する金属イオンを表す。Ｘ３１、Ｙ３１は同一または異なっても良く、酸素原子、硫黄原子またはＮ−Ｒｘ３を表し、Ｒｘ３は水素原子または置換基を表す。ｍ３は０〜３の整数、ｎ３は１〜３の整数を表す。なお、Ｘ１１　、Ｙ１１　、Ｒ１１〜Ｒ１９　、Ｍは一般式（Ｉ）におけると同義である。
【００１５】
【発明の実施の形態】
以下、本発明について詳細に説明する。
一般式（Ｉ）について説明する。Ｘ１１は酸素原子、硫黄原子またはＮ−ＲＸ１を表し、Ｙ１１は酸素原子、硫黄原子またはＮ−ＲＹ１を表す。Ｘ１１は好ましくは酸素原子またはＮ−ＲＸ１を表し、Ｙ１１は好ましくは酸素原子を表す。Ｒ、Ｒ１３〜Ｒ１９、ＲＸ１、ＲＹ１は同一または異なっていても良く、それぞれ水素原子または置換基を表す。置換基としては、例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニルなどが挙げられる。）、アルキニル基（好ましくは炭素数２〜２０、より好ましくは炭素数２〜１２、特に好ましくは炭素数２〜８であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチルなどが挙げられる。）、アミノ基（好ましくは炭素数０〜２０、より好ましくは炭素数０〜１０、特に好ましくは炭素数０〜６であり、例えばアミノ、メチルアミノ、ジメチルアミノ、ジエチルアミノ、ジベンジルアミノなどが挙げられる。）、アルコキシ基（好ましくは炭素数１〜２０、より好ましくは炭素数１〜１２、特に好ましくは炭素数１〜８であり、例えばメトキシ、エトキシ、ブトキシなどが挙げられる。）、アリールオキシ基（好ましくは炭素数６〜２０、より好ましくは炭素数６〜１６、特に好ましくは炭素数６〜１２であり、例えばフェニルオキシ、２−ナフチルオキシなどが挙げられる。）、ヘテロ環オキシ基（好ましくは炭素数２〜２０、より好ましくは炭素数３〜１６、特に好ましくは炭素数４〜１２であり、例えばピリジノオキシ、ピリミジノオキシ、ピリダジノオキシ、ベンズイミダゾリルオキシ等が挙げられる。）、シリルオキシ基（好ましくは炭素数３〜４０、より好ましくは炭素数３〜３０、特に好ましくは炭素数３〜２０であり、例えばトリメチルシリルオキシ、ｔ−ブチルジメチルオキシ等が挙げられる。）、アシル基（好ましくは炭素数１〜２０、より好ましくは炭素数１〜１６、特に好ましくは炭素数１〜１２であり、例えばアセチル、ベンゾイル、ホルミル、ピバロイルなどが挙げられる。）、アルコキシカルボニル基（好ましくは炭素数２〜２０、より好ましくは炭素数２〜１６、特に好ましくは炭素数２〜１２であり、例えばメトキシカルボニル、エトキシカルボニルなどが挙げられる。）、アリールオキシカルボニル基（好ましくは炭素数７〜２０、より好ましくは炭素数７〜１６、特に好ましくは炭素数７〜１０であり、例えばフェニルオキシカルボニルなどが挙げられる。）、アシルオキシ基（好ましくは炭素数２〜２０、より好ましくは炭素数２〜１６、特に好ましくは炭素数２〜１０であり、例えばアセトキシ、ベンゾイルオキシなどが挙げられる。）、アシルアミノ基（好ましくは炭素数２〜２０、より好ましくは炭素数２〜１６、特に好ましくは炭素数２〜１０であり、例えばアセチルアミノ、ベンゾイルアミノなどが挙げられる。）、アルコキシカルボニルアミノ基（好ましくは炭素数２〜２０、より好ましくは炭素数２〜１６、特に好ましくは炭素数２〜１２であり、例えばメトキシカルボニルアミノなどが挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノなどが挙げられる。）、スルホニルアミノ基（好ましくは炭素数１〜２０、より好ましくは炭素数１〜１６、特に好ましくは炭素数１〜１２であり、例えばメタンスルホニルアミノ、ベンゼンスルホニルアミノなどが挙げられる。）、スルファモイル基（好ましくは炭素数０〜２０、より好ましくは炭素数０〜１６、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜２０、より好ましくは炭素数１〜１６、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜２０、より好ましくは炭素数１〜１６、特に好ましくは炭素数１〜１２であり、例えばメチルチオ、エチルチオなどが挙げられる。）、アリールチオ基（好ましくは炭素数６〜２０、より好ましくは炭素数６〜１６、特に好ましくは炭素数６〜１２であり、例えばフェニルチオなどが挙げられる。）、ヘテロ環チオ基（好ましくは炭素数２〜２０、より好ましくは炭素数３〜１６、特に好ましくは炭素数４〜１２であり、例えばピリジノチオ、ピリミジノチオ、ピリダジノチオ、ベンズイミダゾリルチオ、チアジアゾリルチオ等が挙げられる。）、スルホニル基（好ましくは炭素数１〜２０、より好ましくは炭素数１〜１６、特に好ましくは炭素数１〜１２であり、例えばメシル、トシルなどが挙げられる。）、スルフィニル基（好ましくは炭素数１〜２０、より好ましくは炭素数１〜１６、特に好ましくは炭素数１〜１２であり、例えばメタンスルフィニル、ベンゼンスルフィニルなどが挙げられる。）、ウレイド基（好ましくは炭素数１〜２０、より好ましくは炭素数１〜１６、特に好ましくは炭素数１〜１２であり、例えばウレイド、メチルウレイド、フェニルウレイドなどが挙げられる。）、リン酸アミド基（好ましくは炭素数１〜２０、より好ましくは炭素数１〜１６、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜２０、より好ましくは炭素数１〜１２であり、ヘテロ原子としては、例えば窒素原子、酸素原子、硫黄原子、具体的には例えばピロリジン、ピペリジン、ピペラジン、モルフォリン、チオフェン、フラン、ピロール、イミダゾール、ピラゾール、ピリジン、ピラジン、ピリダジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン　　フェナントロリン、フェナジン、テトラゾール、ベンズイミダゾール、ベンズオキサゾール、ベンズチアゾール、ベンゾトリアゾール、テトラザインデン、カルバゾリル、アゼピニルなどが挙げられる。）、シリル基（好ましくは炭素数３〜４０、より好ましくは３〜３０、特に好ましくは３〜２４であり、例えばトリメチルシリル、トリフェニルシリルなどが挙げられる。）などが挙げられる。これらの置換基は更に置換されてもよい。
【００１６】
Ｒ、Ｒ１３〜Ｒ１８の各置換基は、それぞれ結合して環を形成してもよく、形成される環として好ましくは５〜６員環の脂環、ヘテロ環または芳香環である。
ＲＸ１は好ましくは炭素数１〜２０の無置換または置換のアルキル基、炭素数６〜２０の無置換または置換アリール基、炭素数２〜２０の無置換または置換のヘテロ環基を表す。
ＲＹ１はＲ１８もしくはＲ１９と連結して環を形成してもよい。ＲＹ１は好ましくは炭素数１〜２０の無置換または置換のアルキル基、炭素数２〜２０の無置換または置換のアルケニル基、炭素数６〜２０の無置換または置換アリール基、炭素数２〜２０のヘテロ環基を表す。
【００１７】
Ｒで表される置換基は好ましくは−ＮＲ１１Ｒ１２（Ｒ１１、Ｒ１２はそれぞれ水素原子、アルキル基、アリール基またはヘテロ環基を表す）、−ＯＧ（Ｇは水素原子、アルキル基、アルケニル基、アリール基、ヘテロ環基またはカチオン（カチオン基としては金属カチオン（例えば、リチウムカチオン、ナトリウムカチオン、カリウムカチオン、セシウムカチオン、マグネシウムカチオン、カルシウムカチオン、アルミニウムカチオン、ユーロピウムカチオン、イリジウムカチオン、白金カチオン、ロジウムカチオン、ルテニウムカチオン、パラジウムカチオンなど）および、４級アンモニウムイオン（好ましくは炭素数１〜３０、より好ましくは炭素数１〜２０、更に好ましくは炭素数１〜１０であり、例えばテトラブチルアンモニウムイオンなど）が挙げられる）を表す）または−Ｏ−を表す。
【００１８】
Ｒ１１、Ｒ１２として好ましくは、炭素数１〜２０の無置換または置換のアルキル基、炭素数６〜２０の無置換または置換アリール基、炭素数２〜２０のヘテロ環基であり、Ｒ１３またはＲ１４とそれぞれ結合して環（好ましくは５〜６員の脂環）を形成してもよく、例えばインドリン環、テトラヒドロキノリン環、ジュロリジン環、フェノキサジン環、フェノチアジン環などが挙げられる。また、Ｒ１１とＲ１２で連結して環を形成しても良く、例えばピロリジン環、ピペリジン環、モルホリン環、フェノキサジン環、フェノチアジン環、アゼピン環、カルバゾール環などが挙げられる。Ｇとして好ましくは水素原子、炭素数１〜２０の無置換または置換のアルキル基、炭素数２〜２０の無置換または置換のアルケニル基、炭素数６〜２０の無置換または置換アリール基、炭素数２〜２０のヘテロ環基、またはカチオンである。
Ｒとしてより好ましくは−ＮＲ１１Ｒ１２または−Ｏ−である。
【００１９】
Ｒ１３、Ｒ１４、Ｒ１５として好ましくは水素原子、炭素数１〜２０の置換または無置換のアルキル基、ハロゲン原子、ヒドロキシ基、炭素数１〜２０の置換または無置換のアルコキシ基、無置換のアミノ基、炭素数１〜２０の置換アミノ基である。特に好ましくは、水素原子、炭素数１〜１０の置換または無置換のアルキル基、炭素数１〜１０の置換または無置換のアルコキシ基である。
【００２０】
Ｒ１９として好ましくは水素原子、アルキル基、アルケニル基、アルキニル基、アリール基、ヘテロ環基、無置換アミノ基、アシルアミノ基、スルホニルアミノ基、カルバモイルアミノ基、スルファモイルアミノ基、アルコキシカルボニルアミノ基、アリールオキシカルボニルアミノ基、リン酸アミド基、アシル基、カルバモイル基、スルホニル基、スルファモイル基、シアノ基、ハロゲン原子であり、より好ましくは水素原子、ヘテロ環基、無置換アミノ基、アシルアミノ基、スルホニルアミノ基、カルバモイルアミノ基、スルファモイルアミノ基、アルコキシカルボニルアミノ基、アリールオキシカルボニルアミノ基、アシル基、カルバモイル基、スルホニル基、スルファモイル基、シアノ基、ハロゲン原子であり、更に好ましくは水素原子、ヘテロ環基、アシルアミノ基、スルホニルアミノ基、カルバモイルアミノ基、スルファモイルアミノ基、アルコキシカルボニルアミノ基、アリールオキシカルボニルアミノ基、アシル基、カルバモイル基、シアノ基であり、特に好ましくは水素原子、ヘテロ環基、アシルアミノ基、またはシアノ基である。
【００２１】
Ｍは錯体を形成する金属イオンを表し、金属イオンを形成する金属としてはアルカリ金属、アルカリ土類金属、第ＩＩＩ族元素、遷移金属を表す。好ましくは、ベリリウム、マグネシウム、亜鉛、ホウ素、アルミニウム、ガリウム、インジウム、銅、ルテニウム、ロジウム、パラジウム、レニウム、オスニウム、イリジウム、白金を表し、更に好ましくはマグネシウム、アルミニウム、亜鉛、ガリウム、銅、パラジウム、レニウム、イリジウム、白金を表し、特に好ましくはマグネシウム、アルミニウム、亜鉛、銅、パラジウム、イリジウム、白金を表し、最も好ましくは亜鉛、パラジウム、イリジウム、白金を表す。
【００２２】
一般式（Ｉ）中のＭは他の配位子が配位していてもよく、他の配位子としては種々の公知の配位子が有るが、例えば、Ｈ．Ｙｅｒｓｉｎ著「Ｐｈｏｔｏｃｈｅｍｉｓｔｒｙ　ａｎｄ　Ｐｈｏｔｏｐｈｙｓｉｃｓ　ｏｆ　Ｃｏｏｒｄｉｎａｔｉｏｎ　Ｃｏｍｐｏｕｎｄｓ」，Ｓｐｒｉｎｇｅｒ−Ｖｅｒｌａｇ社（１９８７年）、山本明夫著「有機金属化学−基礎と応用−」裳華房社（１９８２年）等に記載の配位子が使用できる。中でも、ハロゲン配位子（塩素配位子、フッ素配位子等）、含窒素ヘテロ環配位子（ビピリジル系配位子、フェナントロリン系配位子、フェニルピリジン系配位子等）、ジケトン配位子、ニトリル配位子、ＣＯ配位子、イソニトリル配位子、リン配位子（ホスフィン系配位子、亜リン酸エステル系配位子、ホスフィニン系配位子等）、及びカルボン酸配位子（酢酸配位子等）が好ましい。
【００２３】
一般式（Ｉ）は、より好ましくは一般式（ＩＩ）であり、更に好ましくは一般式（ＩＩＩ）ないし一般式（ＩＶ）である。
次に、一般式（ＩＩ）について説明する。
【００２４】
Ｌは二座の配位子であり、１つの分子中に金属イオンと配位結合を形成可能な電子ドナーとなる原子を２つ以上有し、その内の２つで金属錯体を形成する化合物である。電子ドナーとなる原子として好ましくは。窒素原子、リン原子、酸素原子、硫黄原子、炭素原子であり、より好ましくは、アミノ基、カルバモイル基、アシルアミノ基、スルファモイル基、スルホンアミド基、含窒素ヘテロ環基、アルコキシ基、アリールオキシ基、カルボニル基、カルボキシ基、アルキルチオ基、アリールチオ基、チオカルボニル基、芳香族炭素環基、芳香族ヘテロ環基およびそれらのアニオンである。二座配位子と金属イオンが錯体を形成して生じる環員数は好ましくは５〜８である。二座配位子として、より好ましくは、含窒素ヘテロ環基配位子、ジケトン配位子、リン配位子、カルボン酸配位子または芳香族炭素環もしくは芳香族ヘテロ環から水素原子がとれた炭素アニオンを有する配位子である。より好ましくは一般式（ＩＩＩ）中、一般式（ＩＶ）中で表される配位子である。
ｍ１は０〜３、ｎ１は１〜３の整数を表し、ｍ１とｎ１の和は２ないし３を表す。
【００２５】
次に、一般式（ＩＩＩ）について説明する。
Ｒ２１、Ｒ２２は同一または異なっても良く置換基を表し、一般式（Ｉ）のＲ１３ないしＲ１９の置換基の例に示されたアルキル基、アルケニル基、アルコキシ基、アルキルチオ基、アリールチオ基、アミノ基、アリール基、ヘテロ環基であり、連結して環を形成してもよい。Ｘ２１、Ｙ２１は酸素原子、硫黄原子またはＮ−ＲＸ２を表し、ＲＸ２は一般式（Ｉ）のＲｘ１の表す置換基の例が挙げられる。また、ＲＸ２がＲ２１もしくはＲ２２と連結して含窒素ヘテロ環を形成してもよく、好ましくは５ないし６員環を形成してもよい。形成する含窒素ヘテロ環の具体例としてはピロリジン、ピペリジン、ピペラジン、モルフォリン、ピロール、イミダゾール、ピラゾール、ピリジン、ピラジン、ピリダジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン　　フェナントロリン、フェナジン、テトラゾール、ベンズイミダゾール、ベンズオキサゾール、ベンズチアゾール、ベンゾトリアゾール、テトラザインデン、カルバゾリル、アゼピニルなどが挙げられる。
ｍ２は０〜３の整数、ｎ２は１〜３の整数を表し、ｍ２とｎ２の和は２ないし３を表す。
【００２６】
次に、一般式（ＩＶ）について説明する。
Ｒ３１、Ｒ３２、Ｒ３３は同一または異なっても良く置換基を表し、水素原子、一般式（Ｉ）のＲ１３ないしＲ１９の置換基の例に示されたアルキル基、アルケニル基、アルコキシ基、アルキルチオ基、アリールチオ基、アミノ基、アリール基、ヘテロ環基である。Ｒ３１、Ｒ３２、Ｒ３３はそれぞれ連結して環を形成してもよく、形成する環は好ましくは５ないし６員環を形成し、さらに好ましくは芳香族炭素環、ヘテロ環を形成する。Ｘ３１、Ｙ３１は酸素原子、硫黄原子またはＮ−ＲＸ３を表し、ＲＸ３は一般式（Ｉ）のＲｘ１の表す置換基の例が挙げられる。また、ＲＸ３がＲ３１もしくはＲ３３と連結して含窒素ヘテロ環を形成してもよく、好ましくは５ないし６員環を形成してもよい。形成する含窒素ヘテロ環の具体例としてはピロリジン、ピペリジン、ピペラジン、モルフォリン、ピロール、イミダゾール、ピラゾール、ピリジン、ピラジン、ピリダジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジンフェナントロリン、フェナジン、テトラゾール、ベンズイミダゾール、ベンズオキサゾール、ベンズチアゾール、ベンゾトリアゾール、テトラザインデン、カルバゾリル、アゼピニルなどが挙げられる。
ｍ３は０〜３の整数、ｎ３は１〜３の整数を表し、ｍ３とｎ３の和は２ないし３を表す。
【００２７】
Ｒ３２は好ましくは、水素原子、アルキル基、アリール基、またはヘテロ環基を表し、更に好ましくは水素原子を表す。Ｘ３１、Ｙ３１は好ましくは酸素原子ないしＮ−ＲＸ３であり、酸素原子の場合、Ｒ３１、Ｒ３３は好ましくはアルキル基、アリール基、ヘテロ環基であり、Ｎ−ＲＸ３の場合、Ｒ３１、Ｒ３３は好ましくはＲＸ３と連結して５ないし６員の含窒素ヘテロ環を形成する基を表す。
【００２８】
上記で説明した一般式（Ｉ）〜（ＩＶ）で表される金属錯体を、以下、本発明の金属錯体という。本発明の金属錯体は低分子量化合物であっても良いし、本発明の金属錯体がポリマー主鎖に接続された高分子量化合物（好ましくは重量平均分子量１０００〜５００００００、特に好ましくは５０００〜２００００００、さらに好ましくは１００００〜１００００００）もしくは、本発明の金属錯体を主鎖にもつ高分子量化合物（好ましくは重量平均分子量１０００〜５００００００、特に好ましくは５０００〜２００００００、更に好ましくは１００００〜１００００００）であってもよい。高分子量化合物の場合は、ホモポリマーであっても良いし、他のモノマーとの共重合体であっても良い。
本発明の金属錯体を有する化合物としては、好ましくは、低分子量化合物である。また、一般式（Ｉ）ないし（ＩＶ）は便宜的に極限構造式で表しているが、その互変異性体であってもよい。
【００２９】
以下に一般式（Ｉ）で表される化合物の例を示すが、本発明はこれに限定されるものではない。
【００３０】
【化９】
2004087390.tif 000006
【００３１】
【化１０】
2004087390.tif 000007
【００３２】
【化１１】
2004087390.tif 000008
【００３３】
次に本発明の金属錯体の合成法を示す。本発明の金属錯体は種々の方法で合成できるが、一例としては以下の合成例で示したように環状アジン化合物とＭを含む金属試薬を反応させ、複核錯体を形成し、それにジケトン配位子、含窒素ヘテロ環配位子等をアルカリ性雰囲気下等で反応させて目的物を合成するような方法が挙げられる。
【００３４】
本発明の金属錯体化合物の合成例を以下に示す。
合成例−１
例示化合物（Ｄ−１）の合成
【００３５】
【化１２】
2004087390.tif 000009
【００３６】
ナイルレッド０．４ｇとパラジウムアセテート０．２８ｇを酢酸３０ｍｌに懸濁したものを８０℃で６時間加熱撹拌した。放冷後、反応液を３日間放置し、析出個体を濾取し、複核錯体−１の粗体０．２７ｇを得た。次に、得られた粗体０．１４ｇをエタノール１０ｍｌに懸濁し、１．０ｇアセチルアセトンを添加後、２８％のナトリウムメトキシドのメタノール溶液１．９２ｇを滴下し、６０℃で１時間加熱撹拌した。放冷後、析出結晶を濾取し、得られた結晶を、カラムクロマトグラフィにて精製し、目的の例示化合物Ｄ−１を０．１ｇ得た。本化合物の溶液蛍光スペクトルを測定したところ、ＰＬｍａｘ＝６６１ｎｍ（ジクロロエタン）であった。
【００３７】
次に、本発明の金属錯体を含有する発光素子に関して説明する。本発明の金属錯体を含有する発光素子の有機層の形成方法は、特に限定されるものではないが、抵抗加熱蒸着、電子ビーム、スパッタリング、分子積層法、コーティング法、インクジェット法、印刷法、転写法、電子写真法などの方法が用いられ、特性面、製造面を考えると抵抗加熱蒸着、コーティング法が好ましい。
【００３８】
本発明の一般式（Ｉ）ないし一般式（ＩＶ）で表される化合物は、ホール注入・輸送層、電子注入・輸送層、発光層のいずれに用いても良いが、発光層に用いることが好ましい。
【００３９】
本発明の発光素子は、陽極、陰極の一対の電極間に発光層、もしくは発光層を含む複数の有機化合物薄膜を形成した素子であり、発光層のほか正孔注入層、正孔輸送層、電子注入層、電子輸送層、保護層などを有してもよく、またこれらの各層はそれぞれ他の機能を備えたものであってもよい。各層の形成にはそれぞれ種々の材料を用いることができる。
【００４０】
陽極は正孔注入層、正孔輸送層、発光層などに正孔を供給するものであり、金属、合金、金属酸化物、電気伝導性化合物、またはこれらの混合物などを用いることができ、好ましくは仕事関数が４ｅＶ以上の材料である。具体例としては酸化スズ、酸化亜鉛、酸化インジウム、酸化インジウムスズ（ＩＴＯ）などの導電性金属酸化物、あるいは金、銀、クロム、ニッケル等の金属、さらにこれらの金属と導電性金属酸化物との混合物、または積層物、ヨウ化銅、留化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高伝導性、透明性などの観点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【００４１】
陽極は通常、ソーダライムガラス、無アルカリガラス、透明樹脂基板などの上に層形成したものが用いられる。ガラスを用いる場合、その材質については、ガラスからの溶出イオンを少なくするため、無アルカリガラスを用いることが好ましい。また、ソーダライムガラスを用いる場合、シリカなどのバリアコートを施したものを使用することが好ましい。基板の厚みは機械的強度を保つのに充分な厚みであれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、化学反応法（ゾル−ゲル法など）、ＩＴＯの分散物の塗布などの方法で膜形成される。
陽極は洗浄その他の処理により、素子の駆動電圧を下げたり、発光効率を高めることも可能である。例えばＩＴＯの場合、ＵＶ−オゾン処理、プラズマ処理などが効果的である。
【００４２】
陰極は電子注入層、電子輸送層、発光層などに電子を供給するものであり、電子注入層、電子輸送層、発光層などの陰極と隣接する層との密着性やイオン化ポテンシャル、安定性などを考慮して選ばれる。陰極の材料としては金属、合金、金属酸化物、電気伝導性化合物、またはこれらの混合物を用いることができ、具体例としてはアルカリ金属（例えばＬｉ、Ｎａ、Ｋ、Ｃｓなど）またはそのフッ化物、その酸化物、アルカリ土類金属（例えばＭｇ、Ｃａなど）またはそのフッ化物、その酸化物、金、銀、鉛、アルミニウム、ナトリウム−カリウム合金、またはそれらの混合金属、リチウム−アルミニウム合金、またはそれらの混合金属、マグネシウム−銀合金、またはそれらの混合金属、インジウム、イッテルビウムなどの希土類金属が挙げられ、好ましくは仕事関数が４ｅＶ以下の材料であり、より好ましくはアルミニウム、リチウム−アルミニウム合金、またはそれらの混合金属、マグネシウム−銀合金、またはそれらの混合金属などである。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
陰極の作製には電子ビーム法、スパッタリング法、抵抗加熱蒸着法、コーティング法などの方法が用いられ、金属を単体で蒸着することも、二成分以上を同時に蒸着することもできる。さらに、複数の金属を同時に蒸着して合金電極を形成することも可能であり、またあらかじめ調整した合金を蒸着させても良い。
陽極および陰極のシート抵抗は低い方が好ましく、数百Ω／□以下が好ましい。
【００４３】
発光層の材料は、一般式（Ｉ）ないし一般式（ＩＶ）で表される発光材料からなり、同一層に他の発光材料やホスト材料を有しても良い、また、複数の発光材料は同一層にあっても異なってもよい。発光層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
【００４４】
発光層中の本発明の発光材料の含有量は、好ましくは０．１質量％以上１００質量％以下、より好ましくは０．５質量％以上５０質量％以下、特に好ましくは１質量％以上１０質量％以下である。
【００４５】
発光層の形成方法は特に限定されるものではないが、抵抗加熱蒸着、電子ビーム、スパッタリング、分子積層法、コーティング法（スピンコート法、キャスト法、ディップ法など）、ＬＢ法、インクジェット法、印刷法、転写法、電子写真法などの方法が用いられ、好ましくは抵抗加熱蒸着法、コーティング法である。
【００４６】
正孔注入層、正孔輸送層の材料は、陽極から正孔を注入する機能、正孔を輸送する機能、陰極から注入された電子を障壁する機能のいずれかを有しているものであれば良い。その具体例としては、カルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン、芳香族ジメチリディン化合物、ポルフィリン系化合物、ポリシラン系化合物、ポリ（Ｎ−ビニルカルバゾール）、アニリン系共重合体、チオフェンオリゴマーおよびポリマー、ポリチオフェンなどの導電性高分子オリゴマーおよびポリマー、カーボン膜や上記の誘導体などが挙げられる。正孔注入層、正孔輸送層の膜厚は材質により特に限定されるものではないが、通常１ｎｍ〜５μｍの範囲のものが好ましく、より好ましくは５ｎｍ〜１μｍであり、更に好ましくは１０ｎｍ〜５００ｎｍである。正孔注入層、正孔輸送層は上述した材料の１種または２種以上からなる単層構造であっても良いし、同一組成または異種組成の複数層からなる多層構造であっても良い。
正孔注入層、正孔輸送層の形成方法としては、真空蒸着法やＬＢ法、インクジェット法、印刷法、転写法、電子写真法、前記正孔注入材料、正孔輸送材料を溶媒に溶解、または分散させてコーティングする方法（スピンコート法、キャスト法、ディップコート法など）が用いられる。コーティング法の場合、樹脂成分と共に溶解または分散することができ、樹脂成分としては例えば、ポリ塩化ビニル、ポリカーボネート、ポリスチレン、ポリメチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【００４７】
電子注入層、電子輸送層の材料は、陰極から電子を注入する機能、電子を輸送する機能、陽極から注入され得た正孔を障壁する機能のいずれかを有しているものであれば良い。その具体例としては、ヘテロ原子を２つ以上含むヘテロ環骨格、フルオレノン、アントラキノジメタン、アントロン、ジフェニルキノン、チオピランジオキシド、カルボジイミド、フルオレニリデンメタン、ジスチリルピラジン、ナフタレンペリレンなどの芳香環テトラカルボン酸無水物、フタロシアニン、８−キノリノール誘導体の金属錯体やメタルフタロシアニン、ベンゾオキサゾールやベンゾチアゾールを配位子とする金属錯体に代表される各種金属錯体や上記の誘導体などが挙げられる。ヘテロ原子を２つ以上含むヘテロ環骨格としては、少なくとも２つ以上のヘテロ原子を含むヘテロ環化合物としては炭素原子、水素原子以外の原子を基本骨格内に２つ以上有する化合物であり、単環または縮環であっても良い。ヘテロ環骨格としては、好ましくはＮ、Ｏ、Ｓ原子から選ばれる原子を２つ以上有するものであり、更に好ましくは少なくとも一つＮ原子を骨格内に有する芳香族ヘテロ環であり、特に好ましくはＮ原子を骨格内に２つ以上有する芳香族ヘテロ環である。また、ヘテロ原子は縮合位置にあっても、非縮合位置にあってもよい。例えばピラゾール、イミダゾール、オキサゾール、チアゾール、トリアゾール、オキサジアゾール、チアジアゾール、ピラジン、ピリミジン、インダゾール、プリン、フタラジン、ナフチリジン、キノキサリン、キナゾリン、シンノリン、プテリジン、ペリミジン、フェナントロリン、ピロロイミダゾール、ピロロトリアゾール、ピラゾロイミダゾール、ピラゾロトリアゾール、ピラゾロピリミジン、ピラゾロトリアジン、イミダゾイミダゾール、イミダゾピリダジン、イミダゾピリジン、イミダゾピラジン、トリアゾロピリジン、ベンゾイミダゾール、ナフトイミダゾール、ベンゾオキサゾール、ナフトオキサゾール、ベンゾチアゾール、ナフトチアゾール、ベンゾトリアゾール、テトラザインデン、トリアジンなどが挙げられ、好ましくはトリアゾール、オキサジアゾール、チアジアゾール、イミダゾピリダジン、イミダゾピリジン、イミダゾピラジン、ベンゾイミダゾール、ナフトイミダゾール、ベンゾオキサゾール、ナフトオキサゾール、ベンゾチアゾール、ナフトチアゾール、トリアジンであり、より好ましくはイミダゾピリジン、イミダゾピラジン、ベンゾイミダゾール、ナフトイミダゾールであり、更に好ましくはイミダゾピリジン、ベンゾイミダゾール、ナフトイミダゾール、トリアジンである。電子注入層、電子輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種または２種以上からなる単層構造であっても良いし、同一組成または異種組成の複数層からなる多層構造であっても良い。
電子注入層、電子輸送層の形成方法としては、真空蒸着法やＬＢ法、インクジェット法、印刷法、転写法、電子写真法、前記電子注入材料、電子輸送材料を溶媒に溶解、または分散させてコーティングする方法（スピンコート法、キャスト法、ディップコート法など）が用いられる。コーティング法の場合、樹脂成分と共に溶解または分散することができ、樹脂成分としては例えば、正孔注入・輸送層の場合に例示したものが適用できる。
【００４８】
保護層の材料としては水分や酸素などの素子劣化を促進するものが素子内に入る事を抑止する機能を有しているものであれば良い。その具体例としては、Ｉｎ、Ｓｎ、Ｐｂ、Ａｕ、Ｃｕ、Ａｇ、Ａｌ、Ｔｉ、Ｎｉなどの金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２などの金属酸化物、ＳｉＮｘ、ＳｉＮｘＯｙなどの窒化物、ＭｇＦ２、ＬｉＦ、ＡｌＦ３、ＣａＦ２などの金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンの共重合体、テトラフルオロエチレンと少なくとも１種のコモノマーを含むモノマー混合物を共重合させて得られる共重合体、共重合主鎖に環状構造を有する含フッ素共重合体、吸水率１％以上の吸水性物質、吸水率０．１％以下の防湿性物質などが挙げられる。
保護層の形成方法についても特に限定はなく、例えば真空蒸着法、スパッタリング法、反応性スパッタリング法、ＭＢＥ（分子線エピタキシー）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、インクジェット法、印刷法、転写法、電子写真法を適用できる。
【００４９】
【実施例】
以下に実施例を挙げて本発明を具体的に説明するが、本発明はこれにより限定されるものではない。
実施例
２５ｍｍ×２５ｍｍ×０．７ｍｍのガラス基板上にＩＴＯを１５０ｎｍの厚さで製膜したもの（東京三容真空（株）製）を透明支持基板とした。この透明支持基板をエッチング、洗浄後、Ｂａｙｔｒｏｎ　Ｐ（ＰＥＤＯＴ−ＰＳＳ溶液（ポリエチレンジオキシチオフェン−ポリスチレンスルホン酸ドープ体）／バイエル社製）を洗浄した基板上にスピンコートし（１０００ｒｐｍ，３０ｓｅｃ）、１５０℃にて１．５時間、真空乾燥した。有機層の膜厚は７０ｎｍであった。その上にポリ（Ｎ−ビニルカルバゾール）１０ｍｇ、（Ｈ−１）３０ｍｇ、赤色発光材料（Ｄ−１）１ｍｇをジクロロエタン２．５ｍｌに溶解したものをスピンコートし（４５００ｒｐｍ，３０ｓｅｃ）、１００℃にて０．５時間、真空乾燥した。その上にさらに電子輸送材料（Ｅ−１）を膜厚３０ｎｍになるように蒸着した。総有機層の膜厚は１７０ｎｍであった。有機薄膜上にパターニングしたマスク（発光面積が４ｍｍ×５ｍｍとなるマスク）を設置し、フッ化リチウムを５ｎｍ蒸着した後、アルミニウムを５００ｎｍ蒸着し、ＥＬ素子を作製した。
【００５０】
【化１３】
2004087390.tif 000010
【００５１】
比較例
実施例の発光材料（Ｄ−１）のかわりにＮｉｌｅ　Ｒｅｄを用い同様にしてＥＬ素子を作製した。
東陽テクニカ製ソースメジャーユニット２４００型を用いて、直流定電圧をＥＬ素子に印加し発光させ、その輝度をトプコン社の輝度計ＢＭ−８、発光波長を浜松ホトニクス社製スペクトルアナライザーＰＭＡ−１１を用いて測定した。その結果、比較例の素子は発光スペクトルのλｍａｘが６１３ｎｍで橙色発光あったが、実施例の素子では６６２ｎｍの良好な赤色発光を示した。写真用ペーパー感材を露光・現像したところ、本発明素子を用いた場合、混色のない良好なシアン発色が得られたが、比較例素子ではマゼンタの混色による色濁りが観察された。また、本発明の素子は耐久性に優れる。
【００５２】
【発明の効果】
本発明により、カラーペーパーのシアン色発色の分光感度にマッチングした高輝度発光可能な、耐久性に優れ、素子作製の簡便性に優れた発光素子が得られる。